【手続補正書】
【提出日】平成21年10月1日(2009.10.1)
【手続補正１】
【補正対象書類名】特許請求の範囲
【補正対象項目名】全文
【補正方法】変更
【補正の内容】
【特許請求の範囲】
【請求項１】
シリコーンヒドロゲルコンタクトレンズの製造方法であって、工程：
エチレン性不飽和基を有するシロキサン含有マクロマー、ラジカル開始剤、及びオルガノニトロキシドを含む重合性流体組成物であって、オルガノニトロキシドが、式：
【化１】
2009519477.tif 000001
（式中、Ｒ1及びＲ2は、独立に、Ｈ、アルキル基、シクロアルキル基、アレーニル基、複素環基、又はアリール基であり；Ｒ3は、アルキル基、シクロアルキル基、アレーニル基、複素環基、又はアリール基であり；Ｒ3とＲ2又はＲ1とＲ2は、一緒に結合して、別の飽和又は芳香環と縮合していてもよい環状構造を形成していてもよく；Ｒ1、Ｒ2、又はＲ3のそれぞれは、ヒドロキシル基、スルホネート基、スルフェート基、カルボキシレート基、アミノ基、アンモニウム基、アルコキシ基、アリールオキシ基、シリル基、ボリル基、ホスフィノ基、チオ基、セレノ基、及びこれらの組合せよりなる群の少なくとも１種のメンバーで置換されていてもよい）の化合物であり、重合性流体組成物中のラジカル開始剤に対するオルガノニトロキシドの重量百分率比を、重合性流体組成物が高温で硬化して、良好な品質を有するシリコーンヒドロゲル材料を得ることができるように選択した重合性流体組成物を得る工程；
１個以上の管に重合性流体組成物を充填する工程；
管内で重合性流体組成物を高温で硬化して、クラック及びボイドを含まないロッドの形でポリマーを形成する工程；
管をポリマーからはがす工程；そして
ポリマーを旋盤加工して、酸素透過度が少なくとも４０barrer、モジュラスが１．５MPa以下、そして完全に水和した場合の含水率が少なくとも１５重量％であるコンタクトレンズを製造する工程
を含む、シリコーンヒドロゲルコンタクトレンズの製造方法。
【請求項２】
高温が６０℃以上である、請求項１記載の方法。
【請求項３】
重合性流体組成物中のラジカル開始剤に対するオルガノニトロキシドの重量百分率比が０．３〜１．１である、請求項１又は２記載の方法。
【請求項４】
ラジカル開始剤が０．１〜２重量％の量で存在する、請求項１〜３のいずれか１項記載の方法。
【請求項５】
シリコーンヒドロゲル眼用デバイスであって、（ａ）エチレン性不飽和基を有するシロキサン含有マクロマー少なくとも１種、（ｂ）ラジカル開始剤、及び（ｃ）オルガノニトロキシドを含む重合性流体組成物であって、重合性流体組成物中のラジカル開始剤に対するオルガノニトロキシドの重量百分率比を、重合性流体組成物が高温で硬化して、品質が良好、酸素透過度が少なくとも４０barrer、モジュラスが１．５MPa以下、そして完全に水和した場合の含水率が少なくとも１５重量％であるシリコーンヒドロゲル材料を得ることができるように選択し、オルガノニトロキシドが、式：
【化２】
2009519477.tif 000002
（式中、Ｒ1及びＲ2は、独立に、Ｈ、アルキル基、シクロアルキル基、アレーニル基、複素環基、又はアリール基であり；Ｒ3は、アルキル基、シクロアルキル基、アレーニル基、複素環基、又はアリール基であり；Ｒ3とＲ2又はＲ1とＲ2は、一緒に結合して、別の飽和又は芳香環と縮合していてもよい環状構造を形成していてもよく；Ｒ1、Ｒ2、又はＲ3のそれぞれは、ヒドロキシル基、スルホネート基、スルフェート基、カルボキシレート基、アミノ基、アンモニウム基、アルコキシ基、アリールオキシ基、シリル基、ボリル基、ホスフィノ基、チオ基、セレノ基、及びこれらの組合せよりなる群の少なくとも１種のメンバーで置換されていてもよい）の化合物である重合性流体組成物を、高温で共重合することにより得られ、２５℃以上の主要ガラス転移温度を有するシリコーンヒドロゲル材料を含む、シリコーンヒドロゲル眼用デバイス。
【請求項６】
重合性流体組成物が、さらに、親水性ビニルモノマー、抗菌剤、ケイ素含有ビニルモノマー、ブレンド用ビニルモノマー、架橋剤、紫外線吸収剤、可視性ティント剤よりなる群から選択される１種以上のメンバーを含む、請求項５記載のシリコーンヒドロゲル眼用デバイス。
【請求項７】
重合性流体組成物が、ブレンド用ビニルモノマー又はＴｇを高めるビニルモノマーを含む無溶剤の液体であって、ブレンド用ビニルモノマーが、芳香族ビニルモノマー、シクロアルキル含有ビニルモノマー、又はこれらの混合物であり、Ｔｇを高めるビニルモノマーが、アクリル酸、Ｃ1〜Ｃ10アルキルメタクリレート、メタクリロニトリル、アクリロニトリル、Ｃ1〜Ｃ10アルキルアクリレート、Ｎ−イソプロピルアクリルアミド、２−ビニルピリジン、及び４−ビニルピリジンよりなる群から選択される、請求項５又は６記載のシリコーンヒドロゲル眼用デバイス。
【請求項８】
ブレンド用ビニルモノマーが、スチレン、２，４，６−トリメチルスチレン（ＴＭＳ）、ｔ−ブチルスチレン（ＴＢＳ）、２，３，４，５，６−ペンタフルオロスチレン、ベンジルメタクリレート、ジビニルベンゼン、又は２−ビニルナフタレンである芳香族ビニルモノマーである、請求項７記載のシリコーンヒドロゲル眼用デバイス。
【請求項９】
ブレンド用ビニルモノマーが、３個までのＣ1〜Ｃ6アルキル基で置換されていてもよい、シクロペンチル、シクロヘキシル、又はシクロヘプチルを含有するビニルモノマーである、請求項７記載のシリコーンヒドロゲル眼用デバイス。
【請求項１０】
重合性流体組成物が、Ｎ，Ｎ−ジメチルアクリルアミド（ＤＭＡ）、２−ヒドロキシエチルメタクリレート（ＨＥＭＡ）、２−ヒドロキシエチルアクリレート（ＨＥＡ）、ヒドロキシプロピルアクリレート、ヒドロキシプロピルメタクリレート（ＨＰＭＡ）、トリメチルアンモニウム２−ヒドロキシプロピルメタクリレートヒドロクロリド、ジメチルアミノエチルメタクリレート（ＤＭＡＥＭＡ）、グリセロールメタクリレート（ＧＭＡ）、Ｎ−ビニル−２−ピロリドン（ＮＶＰ）、ジメチルアミノエチルメタクリルアミド、アクリルアミド、メタクリルアミド、アリルアルコール、ビニルピリジン、Ｎ−（１，１−ジメチル−３−オキソブチル）−アクリルアミド、アクリル酸、メタクリル酸、又はこれらの混合物である親水性ビニルモノマーを含む、請求項７記載のシリコーンヒドロゲル眼用デバイス。
【請求項１１】
ラジカル開始剤が０．１〜１重量％の量で存在し、重合性流体組成物中のラジカル開始剤に対するオルガノニトロキシドの重量百分率比が０．３〜１．１である、請求項７記載のシリコーンヒドロゲル眼用デバイス。
【請求項１２】
高温が６０℃以上である、請求項１１記載のシリコーンヒドロゲル眼用デバイス。
【請求項１３】
重合性流体組成物が、エチレン性不飽和基を有するシロキサン含有マクロマー０〜４６重量％；シロキサン含有ビニルモノマー１０〜３０重量％；親水性ビニルモノマー１５〜５０重量％；ブレンド用ビニルモノマー５〜２０重量％；ラジカル開始剤０．２〜１．０重量％；及び重合性流体組成物中のラジカル開始剤に対するオルガノニトロキシドの重量百分率比が０．３〜１．１であるのに十分な量のオルガノニトロキシドを含み、ブレンド用ビニルモノマーが、芳香族ビニルモノマー、シクロアルキルメタクリレート、シクロアルキルアクリレート、又はこれらの混合物である、無溶剤の重合性組成物である、請求項７記載のシリコーンヒドロゲル眼用デバイス。
【請求項１４】
重合性流体組成物が、さらに、銀ナノ粒子を、結果として生じるシリコーンヒドロゲル材料に、生きている微生物（例えば、Pseudomonas aeruginosa GSU #3、又はStaphylococcus aureus ATCC #6538）の少なくとも５倍の減少（≧８０％阻害）を有するという特徴がある抗菌作用を付与するのに十分な量で含む、請求項７記載のシリコーンヒドロゲル眼用デバイス。
【請求項１５】
コンタクトレンズの注型方法であって、工程：
重合性成分１種以上、ラジカル開始剤、及びオルガノニトロキシドを含む重合性流体組成物であって、重合性成分が、ビニルモノマー、エチレン性不飽和基１個以上を有するマクロマー、エチレン性不飽和基を有するプレポリマー、及びこれらの混合物よりなる群から選択され、重合性流体組成物中のラジカル開始剤に対するオルガノニトロキシドの重量百分率比を、重合性流体組成物が高温で硬化して、品質良好かつ重合収縮が低減されたポリマー材料を得ることができるように選択した重合性流体組成物を得る工程；
重合性流体組成物をコンタクトレンズ製造用型に入れる工程；
型内で重合性流体組成物を重合してコンタクトレンズを形成する工程
を含み、オルガノニトロキシドが、式：
【化４】
2009519477.tif 000003
（式中、Ｒ1及びＲ2は、独立に、Ｈ、アルキル基、シクロアルキル基、アレーニル基、複素環基、又はアリール基であり；Ｒ3は、アルキル基、シクロアルキル基、アレーニル基、複素環基、又はアリール基であり；Ｒ3とＲ2又はＲ1とＲ2は、一緒に結合して、別の飽和又は芳香環と縮合していてもよい環状構造を形成していてもよく；Ｒ1、Ｒ2、又はＲ3のそれぞれは、ヒドロキシル基、スルホネート基、スルフェート基、カルボキシレート基、アミノ基、アンモニウム基、アルコキシ基、アリールオキシ基、シリル基、ボリル基、ホスフィノ基、チオ基、セレノ基、及びこれらの組合せよりなる群の少なくとも１種のメンバーで置換されていてもよい）の化合物であり、重合性流体組成物が、エチレン性不飽和基を有するシロキサン含有マクロマー少なくとも１種、又はシリコーン含有ビニルモノマー、又はそれらの両方を含み、コンタクトレンズの酸素透過度が少なくとも４０barrer、モジュラスが１．５MPa以下、そして完全に水和した場合の含水率が少なくとも１５重量％である、コンタクトレンズの注型方法。